(57)【特許請求の範囲】
【請求項１】
基材フィルムの少なくとも片面に紫外線硬化型粘着剤層を設け、さらに該粘着剤層の表面にセパレータを貼付してなる紫外線硬化型粘着シートであって、前記セパレータとして（ｉ）フィルムの粘着剤層貼付面の反対面にベンゾトリアゾール系紫外線吸収剤、サリチル酸誘導体系紫外線吸収剤及びベンゾフェノン系紫外線吸収剤から選択された紫外線吸収剤を含む層が設けられたもの又は（ii）内部にベンゾトリアゾール系紫外線吸収剤、サリチル酸誘導体系紫外線吸収剤及びベンゾフェノン系紫外線吸収剤から選択された紫外線吸収剤を含むフィルムを用い、該セパレータの波長３００〜４００ｎｍにおける紫外線透過率が６５％以下であることを特徴とする半導体保護用又は半導体ウエハ固定用シート。
【請求項２】
基材フィルムの少なくとも片面に紫外線硬化型粘着剤層を設け、さらに該粘着剤層の表面にセパレータを貼付してなる紫外線硬化型粘着シートであって、前記セパレータとしてフィルムの粘着剤層貼付面の反対面にヘイズ値が２０％以上となるようにエンボス処理が施されたものを用い、該セパレータの波長３００〜４００ｎｍにおける紫外線透過率が６５％以下であることを特徴とする半導体保護用又は半導体ウエハ固定用シート。
【発明の詳細な説明】
【０００１】
【発明の属する技術分野】
本発明は、種々の産業分野で利用できる紫外線硬化型粘着シート、より詳細には、例えば、各種半導体の製造工程のうち半導体ウエハを研削する研削工程において半導体ウエハを保護するために用いられる半導体保護用粘着シート、半導体ウエハを小片に切断する際にウエハを貼付して固定するために用いられる半導体ウエハ固定用シートなどとして有用な紫外線硬化型粘着シートに関する。
【０００２】
【従来の技術】
シリコン、ガリウム、ヒ素などの半導体ウエハの製造工程において、パターンを形成した半導体ウエハを所定の厚さまで削るバックグラインド工程を行うのが一般的である。その際、半導体ウエハを保護する目的等で半導体ウエハ表面に半導体ウエハ保護シートなる粘着シートを貼り合わせ、研削するのが一般的な方法となっている。そして、研削された半導体ウエハは、半導体保護用粘着シートが剥がされ、次いで素子小片（ＩＣチップ）に切断分離（ダイシング）された後、次の工程であるマウント工程に移されている。この際、半導体ウエハは予め粘着シートに貼付された状態でダイシング、洗浄、乾燥、エキスパンディング、ピックアップの各工程を経て、次工程のボンディング工程に移送される。
このような半導体ウエハのグラインド工程、ダイシング工程及びピックアップ工程に至る工程で用いられる粘着シートのうち、前記半導体保護用粘着シートとしては、粘着シート貼付けから研削終了までは半導体ウエハチップに対して十分な接着力を有しており、且つその後ダイシング工程の前に該半導体保護用粘着シートを剥がす際には粘着剤が付着しない程度の接着力が望まれる。また、前記半導体ウエハ固定用シートとしては、ダイシング工程から乾燥工程まではウエハチップに対して十分な接着力を有しており、且つピックアップ時にはウエハチップに粘着剤が付着しない程度の接着力を有しているのが望まれている。
【０００３】
このような粘着シートとして、特開昭６０−１９６９５６号公報及び特開昭６０−２２３１３９号公報には、基材面に光照射によって三次元網状化しうる分子内に光重合性炭素−炭素二重結合を少なくとも２個以上有する低分子量化合物からなる粘着剤を塗布した粘着シートが提案されている。これらの提案は、紫外線透過性の基材上に紫外線硬化性粘着剤を塗布した粘着テープであって、その粘着剤中に含まれる紫外線硬化性化合物を紫外線によって硬化させ、粘着剤に三次元網状化構造を与えて、その流動性を著しく低下させる原理に基づくものである。このような粘着剤には、工程のスピードアップ、省エネルギーの点で、より少ない照度、照射量で十分な硬化が得られる粘着剤が望ましい。しかしながら、少ない紫外線照度、照射量で硬化反応が進むようにすると、ウエハ貼付待機時における蛍光灯等の周辺環境からの微量な紫外線により粘着剤が硬化してしまい、グラインド及びダイシング前にウエハに貼付しようとしても貼付できなかったり、ウエハ貼付時に十分な粘着力がなくグラインド時に粘着シートが剥がれたり、ずれたりして研削ができなくなったり、あるいはダイシングでのチップ飛散を起こすなどの弊害がでる等の問題があった。
【０００４】
より詳細には、上記半導体保護用粘着シート及び半導体ウエハ固定用シートは、基材フィルムの少なくとも片面に紫外線硬化性粘着剤を塗布乾燥した後、セパレータと呼ばれるフィルムにより粘着剤表面を保護するのが一般的である。このセパレータフィルムとしては、表面平滑性、剥離性等を考慮し、ポリエチレン、ポリプロピレン、離型剤処理を施したポリエステルフィルム等のプラスチックフィルムが用いられる。製品形態は通常、自動貼付機等で連続的に半導体ウエハに貼付できるように長尺でロール状に巻かれた形で供給される。また、製品出荷時には遮光性の袋等で包装し、日光、照明等の周辺環境からの紫外線暴露より粘着剤が硬化しないように保護している。シートロールは自動貼付機による貼付作業時には、装置の所定の位置に装着されることになる。しかしながら、一般的に自動貼付機自体はシートを紫外線暴露等から保護する機能はなく、自動貼付機で使用中は常に周辺環境からの紫外線に暴露され続けることとなる。従来の微量紫外線に対して反応性の弱い紫外線硬化性粘着剤であれば、比較的問題とならなかった周辺環境からの微量紫外線暴露も、今後求められている少ない紫外線量で十分な硬化性を発現する紫外線硬化性粘着剤では周辺環境からの微量紫外線でも硬化反応が進行してしまい、グラインド時での研削不良やダイシング時のチップ飛散、ピックアップ時のピックアップ不良等の問題を引き起こすことがある。
【０００５】
【発明が解決しようとする課題】
したがって、本発明の目的は、例えば、ウエハ貼付待機時において蛍光灯等の周辺環境からの微量紫外線暴露によって紫外線硬化性粘着剤が反応することがなく、ウエハ貼付時に良好な粘着特性のまま使用することのできる半導体保護用又は半導体ウエハ固定用シートを提供することにある。
【０００６】
【課題を解決するための手段】
本発明者らは、前記目的を達成するため鋭意検討した結果、特定の特性を有するセパレータを選択使用したり、フィルムに紫外線透過を阻害する処理を施したセパレータを用いると、例えばセパレータをシートロールの外側に位置するように巻回することにより、貼付待機時における粘着剤の硬化を防止できることを見出し、本発明を完成した。
【０００７】
すなわち、本発明は、基材フィルムの少なくとも片面に紫外線硬化型粘着剤層を設け、さらに該粘着剤層の表面にセパレータを貼付してなる紫外線硬化型粘着シートであって、前記セパレータとして（ｉ）フィルムの粘着剤層貼付面の反対面にベンゾトリアゾール系紫外線吸収剤、サリチル酸誘導体系紫外線吸収剤及びベンゾフェノン系紫外線吸収剤から選択された紫外線吸収剤を含む層が設けられたもの又は（ii）内部にベンゾトリアゾール系紫外線吸収剤、サリチル酸誘導体系紫外線吸収剤及びベンゾフェノン系紫外線吸収剤から選択された紫外線吸収剤を含むフィルムを用い、該セパレータの波長３００〜４００ｎｍにおける紫外線透過率が６５％以下であることを特徴とする半導体保護用又は半導体ウエハ固定用シートを提供する。本発明は、また、基材フィルムの少なくとも片面に紫外線硬化型粘着剤層を設け、さらに該粘着剤層の表面にセパレータを貼付してなる紫外線硬化型粘着シートであって、前記セパレータとしてフィルムの粘着剤層貼付面の反対面にヘイズ値が２０％以上となるようにエンボス処理が施されたものを用い、該セパレータの波長３００〜４００ｎｍにおける紫外線透過率が６５％以下であることを特徴とする半導体保護用又は半導体ウエハ固定用シートを提供する。
【０００８】
【発明の実施の形態】
以下、本発明を、必要に応じて図面を参照しつつ詳細に説明する。
本発明の半導体保護用又は半導体ウエハ固定用シートは、基材フィルムと、該基材フィルムの少なくとも一方の面に設けられた紫外線硬化型粘着剤層と、該粘着剤層の基材とは反対側に貼付された紫外線遮光セパレータとで構成されている。図１は本発明の半導体保護用又は半導体ウエハ固定用シートの一例を示す概略断面図であり、１は基材フィルム、２は紫外線硬化型粘着剤層、３は紫外線遮光セパレータを示す。
【０００９】
基材フィルムとしては、紫外線を透過し得るフィルム（シートを含む）であれば特に限定されず、種々のフィルムを使用できるが、通常透明又は半透明のプラスチックフィルムが用いられる。このようなフィルムとして、例えば、ポリエチレンフィルム、ポリプロピレンフィルム、ポリブテンフィルム、ポリブタジエンフィルム、ポリメチルペンテンフィルム、ポリ塩化ビニルフィルム、塩化ビニル共重合体フィルム、ポリエチレンテレフタレートフィルム、ポリブチレンテレフタレートフィルム、ポリウレタンフィルム、エチレン−酢酸ビニル共重合体フィルム、アイオノマー樹脂フィルム、エチレン−（メタ）アクリル酸共重合体フィルム、エチレン−（メタ）アクリル酸エステル共重合体フィルム、ポリスチレンフィルム、ポリカーボネートフィルム、及びこれらの架橋フィルムが挙げられる。これらのフィルムは積層して用いてもよい。
【００１０】
基材フィルムの厚みは、通常１０〜３００μｍ、好ましくは２０〜２００μｍ、特に好ましくは３０〜１５０μｍ程度である。基材フィルムの表面には、必要に応じて、離型剤処理、マット処理、コロナ放電処理、プライマー処理などの慣用の物理的又は化学的処理を施すことができる。なお、本発明の半導体保護用又は半導体ウエハ固定用シート１においては、基材フィルムの表面にマット処理が施されている。
【００１１】
紫外線硬化型粘着剤層は公知乃至慣用の紫外線硬化型粘着剤組成物で構成できる。このような紫外線硬化型粘着剤組成物の代表的な例として、例えば、（ｉ）アクリル系粘着剤、飽和コポリエステルなどの粘着剤（高分子弾性体）、（ii）紫外線硬化性成分、（iii）光重合開始剤、及び必要に応じて、架橋剤、粘着付与剤、可塑剤、充填剤、老化防止剤、着色剤などの慣用の添加剤を含む組成物が挙げられる。
【００１２】
前記（ｉ）粘着剤のうち、アクリル系粘着剤としては、通常、（メタ）アクリル酸エステルの単独重合体又は共重合性コモノマーとの共重合体が用いられる。これらの重合体を構成するモノマー又はコモノマーとして、例えば、（メタ）アクリル酸のアルキルエステル（例えば、メチルエステル、エチルエステル、ブチルエステル、２−エチルヘキシルエステル、オクチルエステルなど）、（メタ）アクリル酸のヒドロキシアルキルエステル（例えば、ヒドロキシエチルエステル、ヒドロキシプロピルエステルなど）、（メタ）アクリル酸グリシジルエステル、（メタ）アクリル酸、イタコン酸、無水マレイン酸、（メタ）アクリル酸アミド、（メタ）アクリル酸Ｎ−ヒドロキシメチルアミド、（メタ）アクリル酸アルキルアミノアルキルエステル（例えば、ジメチルアミノエチルメタクリレート、ｔ−ブチルアミノエチルメタクリレートなど）、酢酸ビニル、スチレン、アクリロニトリルなどが挙げられる。主モノマーとしては、通常、ホモポリマーのガラス転移点が−５０℃以下のアクリル酸アルキルエステルが使用される。
【００１３】
前記飽和コポリエステルとしては、多価アルコールと２種以上の多価カルボン酸との飽和コポリエステルが例示できる。多価アルコールとしては、エチレングリコール、プロピレングリコール、１，４−ブタンジオールなどのグリコール類などが挙げられる。多価カルボン酸には、テレフタル酸、イソフタル酸などの芳香族ジカルボン酸；アジピン酸、セバシン酸などの脂肪族ジカルボン酸などが含まれる。多価カルボン酸として、芳香族ジカルボン酸と脂肪族ジカルボン酸とを併用する場合が多い。
【００１４】
（ii）紫外線硬化性成分としては、分子中に炭素−炭素二重結合を有し、ラジカル重合により硬化可能なモノマー、オリゴマー、ポリマーなどであればよく、例えば、トリメチロールプロパントリ（メタ）アクリレート、ペンタエリスリトールトリ（メタ）アクリレート、テトラエチレングリコールジ（メタ）アクリレート、１，６−ヘキサンジオールジ（メタ）アクリレート、ネオペンチルグリコールジ（メタ）アクリレート、ジペンタエリスリトールヘキサ（メタ）アクリレートなどの（メタ）アクリル酸と多価アルコールとのエステル；エステルアクリレートオリゴマー；２−プロペニル  ジ−３−ブテニルシアヌレート、２−ヒドロキシエチル  ビス（２−アクリロキシエチル）イソシアヌレート、トリス（２−アクリロキシエチル）イソシアヌレート、トリス（２−メタクリロキシエチル）イソシアヌレートなどのシアヌレート又はイソシアヌレート化合物などが挙げられる。
【００１５】
（iii）光重合開始剤としては、その重合反応の引金となり得る適当な波長の紫外線を照射することにより開裂しラジカルを生成する物質であればよく、例えば、ベンゾインメチルエーテル、ベンゾインイソプロピルエーテル、ベンゾインイソブチルエーテルなどのベンゾインアルキルエーテル類；ベンジル、ベンゾイン、ベンゾフェノン、α−ヒドロキシシクロヘキシルフェニルケトンなどの芳香族ケトン類；ベンジルジメチルケタールなどの芳香族ケタール類；ポリビニルベンゾフェノン；クロロチオキサントン、ドデシルチオキサントン、ジメチルチオキサントン、ジエチルチオキサントンなどのチオキサントン類などが挙げられる。
【００１６】
前記架橋剤には、例えば、ポリイソシアネート化合物、メラミン樹脂、尿素樹脂、エポキシ樹脂、酸無水物、ポリアミン、カルボキシル基含有ポリマーなどが含まれる。
紫外線硬化型粘着剤層の厚みは、一般には３〜１００μｍ、好ましくは５〜５０μｍ程度である。
【００１７】
セパレータを構成する基材フィルムとしては、前記粘着剤層を保護し得るフィルム（シートを含む）であれば特に限定されず、例えば、ポリエーテルエーテルケトン、ポリエーテルイミド、ポリアリレート、ポリエチレンナフタレート、ポリエチレンフィルム、ポリプロピレンフィルム、ポリブテンフィルム、ポリブタジエンフィルム、ポリメチルペンテンフィルム、ポリ塩化ビニルフィルム、塩化ビニル共重合体フィルム、ポリエチレンテレフタレートフィルム、ポリブチレンテレフタレートフィルム、ポリウレタンフィルム、エチレン−酢酸ビニル共重合体フィルム、アイオノマー樹脂フィルム、エチレン−（メタ）アクリル酸共重合体フィルム、エチレン−（メタ）アクリル酸エステル共重合体フィルム、ポリスチレンフィルム、ポリカーボネートフィルム等のプラスチックフィルムなどが例示できる。
【００１８】
前記フィルムの厚みは、通常５〜２００μｍ、好ましくは２５〜１００μｍ、さらに好ましくは３８〜６０μｍ程度である。前記フィルムの粘着剤層貼合面には、必要に応じて、シリコーン系（紫外線硬化型も含む）、フッ素系、長鎖アルキル系若しくは脂肪酸アミド系の離型剤、シリカ粉等により離型剤処理をすることもできる。
【００１９】
本発明の主たる特徴は、前記セパレータの波長３００〜４００ｎｍにおける紫外線透過率が６５％以下である点にある。前記紫外線透過率は、好ましくは４０％以下である。また、セパレータの波長３６５ｎｍにおける紫外線透過率は、好ましくは４５％以下である。紫外線透過率は分光光度計により測定できる。
【００２０】
前記紫外線透過率を６５％以下に抑制する具体的な方法（手段）として、例えば、（ａ）フィルムの自得性として波長３００〜４００ｎｍにおける紫外線透過率が６５％以下（好ましくは、波長３６５ｎｍにおける紫外線透過率が４５％以下）であるプラスチックフィルムをセパレータとして用いる方法、（ｂ）フィルムの粘着剤層貼付面の反対面（背面）に紫外線吸収剤を含む層を設ける方法、（ｃ）フィルム中に紫外線吸収剤を含有させる方法、（ｄ）フィルムの粘着剤層貼付面の反対面に紫外線吸収性色素を含む層を設ける方法、（ｅ）フィルム中に紫外線吸収性色素を分散させる方法、（ｆ）フィルムの粘着剤層貼付面の反対面にヘイズ値が２０％以上となるようにエンボス処理を施す方法、（ｇ）フィルムの粘着剤層貼付面の反対面に無機微粒子の層を設ける方法、（ｈ）フィルムの粘着剤層貼付面の反対面に光反射処理を施す方法などが挙げられる。なお、本発明の半導体保護用又は半導体ウエハ固定用シート２においては、セパレータとして、フィルムの粘着剤層貼付面の反対面にヘイズ値が２０％以上となるようにエンボス処理が施されたセパレータが用いられている。
【００２１】
前記方法（ａ）において、フィルムの自得性として波長３００〜４００ｎｍにおける紫外線透過率が６５％以下（好ましくは、波長３６５ｎｍにおける紫外線透過率が４５％以下）であるプラスチックフィルムとしては、例えば、ポリエーテルエーテルケトン、ポリアリレート、ポリエチレンナフタレートなどが例示される。
【００２２】
方法（ｂ）において、紫外線吸収剤としては、例えば、ベンゾトリアゾール系［例えば、２−（２′−ヒドロキシ−５′−メチルフェニル）ベンゾトリアゾールなど］、サリチル酸誘導体系（例えば、フェニルサリシレートなど）、ベンゾフェノン系（例えば、２，４−ジヒドロキシベンゾフェノンなど）等の紫外線吸収剤が例示される。
【００２３】
紫外線吸収剤を含む層は、例えば、紫外線吸収剤を、必要に応じてバインダー（例えば、熱可塑性樹脂など）とともに、適当な有機溶媒に溶解して塗布液を調製し、これをフィルムの背面に塗布し、乾燥することにより形成できる。紫外線吸収剤とバインダーとの割合は、操作性等を考慮して適宜選択できるが、通常、紫外線吸収剤の分率が５〜７０％、好ましくは２０〜５０％程度である。塗布液中の固形分濃度は、塗布するのに適度な粘度となるように適宜調整すればよいが、０．５〜５０重量％程度が一般的である。紫外線吸収剤を含む層（塗膜）の乾燥後の厚みは、塗布液中の紫外線吸収剤の量にもよるが、０．０１〜２０μｍ程度の範囲が好ましい。
【００２４】
方法（ｃ）において、紫外線吸収剤としては、前記と同様のベンゾトリアゾール系、サリチル酸誘導体系、ベンゾフェノン系等の紫外線吸収剤を使用できる。紫外線吸収剤を含むフィルムは、例えば、フィルムを構成する樹脂に予め紫外線吸収剤を練り込み、次いで成膜することにより得ることができる。紫外線吸収剤の配合量は紫外線吸収剤の種類等によって異なるが、通常、フィルムを構成する樹脂１００重量部に対して０．０１〜１０重量部、好ましくは０．５〜１０重量部程度である。
【００２５】
方法（ｄ）において、紫外線吸収性色素としては、例えば、黒色の染顔料、黄色の染顔料などが例示できる。紫外線吸収性色素の層は、例えば、フィルムの背面に、市販の黒インキ、黄色インキ等を塗布することにより形成できる。前記インキの濃度及び塗布量は、前記紫外線透過率が波長３００〜４００ｎｍで６５％以下となるように調整する。
【００２６】
方法（ｅ）において、紫外線吸収性色素としては、例えば、カーボンブラックなどの黒色顔料、酸化チタンなどの白色顔料等が例示される。紫外線吸収性色素として前記方法（ｄ）と同様の色素を用いてもよい。紫外線吸収性色素の分散したフィルムは、例えば、フィルムを構成する樹脂に予め紫外線吸収性色素を練り込み、次いで成膜することにより得ることができる。紫外線吸収性色素の配合量はその種類によっても異なるが、通常、フィルムを構成する樹脂１００重量部に対して０．０１〜１０重量部、好ましくは０．５〜１０重量部程度である。
【００２７】
方法（ｆ）におけるエンボス処理の方法としては、エンボス処理後のヘイズ値が２０％以上となるような方法であればよく、例えば、フィルムをエンボスロールに添わせる方法、サンドマット処理による方法、エッチング等化学的に処理する方法などが挙げられる。前記ヘイズ値は、好ましくは４０％以上である。
【００２８】
方法（ｇ）における無機微粒子としては、酸化鉄、マグネタイト、酸化チタン、酸化亜鉛、酸化セリウム等の光散乱能を有する無機物質の微粒子が例示される。なお、無機微粒子の表面は分散性を高めるためにステアリン酸カリウムやラウリン酸カリウムなどの界面活性剤で単分子層的に覆われていることが好適である。無機微粒子の粒径は、例えば、０．２〜１０μｍ程度である。無機微粒子の層は、例えば、無機微粒子と、必要に応じてバインダー（例えば、熱可塑性樹脂など）とを、適当な溶媒に分散又は溶解させて塗布液を調製し、これをフィルムの背面に塗布し、乾燥することにより形成できる。
【００２９】
方法（ｈ）における光反射処理としては、光反射層を形成し得る処理であればよく、例えば、アルミニウムなどの金属やケイ素などの単体、無機酸化物、無機硫化物、無機炭化物、無機窒化物などによる蒸着被覆処理などが挙げられる。蒸着は、真空蒸着、イオンプレーティング、スパッタリングなどの物理蒸着；熱ＣＶＤ、プラズマＣＶＤ、光ＣＶＤなどの化学蒸着の何れであってもよい。
【００３０】
本発明の半導体保護用又は半導体ウエハ固定用シートは、例えば、基材フィルムの表面に、紫外線硬化型粘着剤層を含む組成物を塗布し、乾燥させて（必要に応じて加熱架橋させて）紫外線硬化型粘着剤層を形成し、この粘着剤層の表面にセパレータを貼り合わせることにより製造できる。本発明の半導体保護用又は半導体ウエハ固定用シートは、通常ロール状に巻かれた状態で保管され、例えば、グラインド工程又はダイシング工程で使用するときは、必要に応じて巻戻される。なお、シートをロール状に巻回する場合、セパレータの紫外線遮蔽効果を発現させるため、セパレータの背面がロール外巻きになるように巻回される。
【００３１】
【発明の効果】
本発明によれば、周辺環境からの微量紫外線による粘着特性の変化を抑制でき、紫外線硬化型の半導体保護用粘着シート（バックグラインド用粘着テープ）及び半導体ウエハ固定用シート（ダイシング用粘着テープ）等として用いる場合に要求される粘着特性の安定性が極めて高く、ユーザーラインでの半導体チップ等の生産歩留まり向上に大きく貢献できる。
【００３２】
【実施例】
以下、本発明を実施例に基づいてより詳細に説明するが、本発明はこれらの実施例により限定されるものではない。
【００３３】
実施例１
アクリル酸ブチル９５重量部及びアクリル酸５重量部を酢酸エチル中で常法により共重合させて得られた数平均分子量８０万のアクリル系共重合体を含有する溶液に、ジペンタエリスリトールヘキサアクリレート（商品名「カヤラッドＤＰＨＡ」、日本化薬株式会社製）６０重量部、ラジカル重合開始剤（商品名「イルガキュア６５１」、チバ・スペシャルティ・ケミカルズ製）５重量部、ポリイソシアネート化合物（商品名「コロネートＬ」、日本ポリウレタン製）を加えて、アクリル系紫外線硬化型粘着剤溶液を調製した。
この溶液を、一方の面にコロナ処理を施した厚さ１００μｍのポリエチレンフィルムのコロナ処理面に塗布し、８０℃で１０分間加熱架橋して、厚さ１０μｍの紫外線硬化型粘着剤層を形成した。次いで、前記粘着剤層の表面に以下の方法で得たセパレータを貼合せて紫外線硬化型粘着シート（半導体保護用粘着シート及び半導体ウエハ固定用シートとして使用；以下の例も同様）を製造した。このシートを、実際の製品形態に基づき、セパレータ側を外巻きにロール状に巻回した。
前記セパレータは、粘着剤層貼合面に離型剤処理を施した厚さ３８μｍのポリエステルフィルム（商品名「ルミラーＳ−１０  ＃５０」、東レ製）のうち粘着剤層貼合面の反対面に、紫外線吸収剤（商品名「Ｔｉｎｕｖｉｎ９００」、チバ・スペシャルティ・ケミカルズ製）３５重量部、バインダーとしてポリエステル樹脂（商品名「バイロンＶ−２００」、東洋紡製）１００重量部、メラミン樹脂（商品名「スーパーベッカミンＪ−８２０」、大日本インキ製）１０重量部をトルエン中で溶解して調製した処理溶液を塗布し、１３５℃で１０分間乾燥して厚さ０．１μｍの紫外線吸収剤層を形成することにより作製した。
【００３４】
実施例２
ポリエステル樹脂１００重量部中に紫外線吸収剤（商品名「Ｔｉｎｕｖｉｎ９００」、チバ・スペシャルティ・ケミカルズ製）３重量部を練込みした樹脂組成物を３８μｍの厚みに成膜して得られたフィルムの片面（粘着剤層貼合面）に離型剤処理を施したものをセパレータとして用いたほかは実施例１に準じて紫外線硬化型粘着シートを得た。
【００３５】
参考例１
粘着剤層貼合面に離型剤処理を施すとともに、粘着剤層貼合面の反対面に紫外線吸収性色素として市販の黒インキを０．１μｍの厚みで塗布して紫外線吸収性色素層を形成したポリエステルフィルムをセパレータとして用いたほかは実施例１に準じて紫外線硬化型粘着シートを得た。
【００３６】
参考例２
ポリエステル樹脂１００重量部に紫外線吸収性色素（カーボンブラック）３重量部を練込みした樹脂組成物を３８μｍの厚みに成膜して得られたフィルムの片面（粘着剤層貼合面）に離型剤処理を施したものをセパレータとして用いたほかは実施例１に準じて紫外線硬化型粘着シートを得た。
【００３７】
実施例３
粘着剤層貼合面に離型剤処理を施すとともに、粘着剤層貼合面の反対面にヘイズ値が５０％となるようにサンドマット処理を施したポリエステルフィルムをセパレータとして用いたほかは実施例１に準じて紫外線硬化型粘着シートを得た。
【００３８】
参考例３
粘着剤層貼合面の反対面に、シリカ微粒子（平均粒子径１．５μｍ）２０重量部、バインダーとしてポリエステル樹脂（商品名「バイロン６３ＳＳ」、東洋紡製）１００重量部をトルエンに溶解した塗布液を乾燥後の厚みが５μｍ程度になるように塗布して無機微粒子層を設けたポリエステルフィルムをセパレータとして用いたほかは実施例１に準じて紫外線硬化型粘着シートを得た。
【００３９】
参考例４
粘着剤層貼合面の反対面にＡｌ蒸着したポリエステルフィルムをセパレータとして用いたほかは実施例１に準じて紫外線硬化型粘着シートを得た。
【００４０】
参考例５
フィルムの自得性として波長３００〜４００ｎｍにおける紫外線透過率が６５％以下（波長３６５ｎｍにおける紫外線透過率が４５％以下）であって、粘着剤層貼合面に離型剤処理を施した厚さ５０μｍのポリアリレートフィルム（商品名「エンブレート  ＃５０」、ユニチカ製）をセパレータとして用いたほかは実施例１に準じて紫外線硬化型粘着シートを得た。
【００４１】
比較例１
セパレータとして通常のポリエステルフィルム（商品名「ルミラーＳ−１０  ＃５０」、東レ製）を用いたほかは実施例１に準じて紫外線硬化型粘着シートを得た。
【００４２】
比較例２
セパレータとして通常のポリプロピレンフィルム（商品名「トレファンＢＯ−２５００  ＃４０」、東レ製）を用いたほかは実施例１に準じて紫外線硬化型粘着シートを得た。
【００４３】
評価試験
実施例及び比較例で得た紫外線硬化型粘着シートを下記の方法により評価した。
（１）紫外線透過率
紫外線硬化型粘着シート（半導体保護用粘着シート及び半導体ウエハ固定用シート）のセパレータのみの光波長３００〜４００ｎｍにおける透過率を分光光度計（装置名「ＭＰＳ−２０００」（積分球使用）、島津製作所製）で測定した。
（２）蛍光灯下保存粘着力
ロール状に巻かれた紫外線硬化型粘着シート（半導体保護用粘着シート及び半導体ウエハ固定用シート）を蛍光灯から約１．５ｍ離れたテーブル上で暴露し、所定の時間放置した後、紫外線硬化型粘着シートの紫外線（ＵＶ）照射前後の粘着力を測定した（測定機器：万能引張圧縮試験機、剥離角度：１８０°ピール、剥離速度：３００ｍｍ／ｍｉｎ、被着体：シリコンミラーウエハ、サンプル幅：２５ｍｍ、貼付後エージング時間：３０分、測定環境：２３℃／６０％ＲＨ）。
（３）蛍光灯下保存ダイシング性
評価方法（２）に準じて紫外線硬化型粘着シート（半導体ウエハ固定用粘着シート）を蛍光灯下で保存し、その後そのシートを用いて実際に４インチウエハを０．８ｍｍ□でダイシングした。ダイシング終了後に周辺チップを含むチップの飛散数［個／４インチウエハ］をカウントした。
（４）蛍光灯下保存ピックアップ性
評価方法（２）に準じて紫外線硬化型粘着シート（半導体ウエハ固定用粘着シート）を蛍光灯下で保存し、その後そのシートを用いて実際に４インチウエハを１２ｍｍ□でダイシングした。ダイシング終了後、ＵＶ照射を行いダイボンダーによりピックアップを行った。その時のピックアップ成功率を測定した（針突上げ量：０．９ｍｍ）。
評価結果を表１〜表３に示す。なお、表１には（１）紫外線透過率の結果を、表２には（２）蛍光灯下保存粘着力の結果を、表３には（３）蛍光灯下保存ダイシング性及び（４）蛍光灯下保存ピックアップ性の結果を示した。また、表３中、左欄の数字「０」、「７」及び「１４」は保存時間（ｈｒ）を示す。
【００４４】
【表１】
0003669196.tif 000002
【表２】
0003669196.tif 000003
【表３】
0003669196.tif 000004
表１〜表３より明らかなように、実施例の紫外線硬化型粘着シート（半導体保護用粘着シート及び半導体ウエハ固定用シート）によれば、蛍光灯下に長時間暴露されるような状況下でも、粘着特性の変化が少なく、安定したグラインド操作、ダイシング操作及びピックアップ操作を行うことができる。これに対し、比較例の通常のセパレータを用いた紫外線硬化型粘着シート（半導体保護用粘着シート及び半導体ウエハ固定用シート）では粘着特性の変化が大きく、グラインド、ダイシング及びピックアップ特性も劣る。
【図面の簡単な説明】
【図１】本発明の半導体保護用又は半導体ウエハ固定用シートの一例を示す概略断面図である。
【符号の説明】
１  基材フィルム
２  紫外線硬化型粘着剤層
３  紫外線遮蔽セパレータ
【図１】
0003669196.tif 000005